(57)【特許請求の範囲】
【請求項１】
炉頂に上下２段のホッパーを備える高炉の原料装入方法において、上段ホッパーに、鉄原料と小塊コークスの混合原料を装入する際、
（ｉ）装入完了時の原料堆積面が、ホッパー周辺部で凸状をなし、ホッパー中心部で凹状をなすように装入し、前記凸状をなす原料堆積面の頂部が、ホッパーの中心からの相対位置で、０．３〜１．０の範囲にあり、その後、
（ii）下段ホッパーを経て高炉内に装入する
ことを特徴とする高炉の原料装入方法。
【請求項２】
前記凸状をなす原料堆積面の頂部が、ホッパーの中心からの相対位置で、０．４〜０．７の範囲にあることを特徴とする請求項１に記載の高炉の原料装入方法。
【発明の詳細な説明】
【技術分野】
【０００１】
本発明は、炉頂にホッパーを上下２段に備えるベルレス式高炉の原料装入方法において、焼結鉱等の鉄原料と小塊コークスの混合原料を、高炉内に装入する方法に関するものである。
【背景技術】
【０００２】
従来、高炉操業において、鉄鉱石、焼結鉱等の鉄原料を高炉に装入する際、鉄原料の被還元性や、炉内の通気性を向上させる目的で、鉄原料に小塊コークスを混合して装入する場合がある（特許文献１〜８、参照）。
【０００３】
鉄原料に小塊コークスを混合して、高炉内に装入する場合、まず、均一に混合することが重要であるが、小塊コークスは、鉄原料に比べ、粒度が大きく、密度が小さいので、鉄原料と均一に混合し難く、ホッパーへの搬送途上や、炉内装入時の流動時に、小塊コークスが鉄原料から分離して浮き上がるという現象が起きる。
【０００４】
そのため、原料処理工程の上工程で、小塊コークスと鉄原料を均一に混合しても、上記浮き上がり現象に起因して、小塊コークスは、ホッパー内で偏析して堆積する。その結果、小塊コークスと鉄原料を混合して高炉へ装入する時、小塊コークスの多くは、装入後期にホッパーから排出されて、炉内に装入される。
【０００５】
ベルレス式高炉の場合、鉄原料やコークス等の原料の装入は、通常、炉頂内部に設けたシュートの旋回と傾動を制御して、炉内周辺部から中心部に向けて行うので、装入後期にホッパーから排出される小塊コークスは、必然的に、高炉の中心部に偏析して堆積する。
【０００６】
小塊コークスは、還元負荷を軽減するため、炉内の中間部から周辺部にわたり、多量に装入することが望ましいが、実際には、上述したように、高炉の中心部に偏析するので、還元反応の促進に、小塊コークスの機能を有効に活用できていないのが実状である。
【０００７】
ベルレス式高炉の原料装入装置には、ホッパーを上下２段に備える垂直型と、ホッパーを左右対称に備える並列型がある（特許文献１、９、及び、１０、参照）。垂直型の原料装入装置においては、コンベアで、上段ホッパーに搬送されてくる原料（鉄原料、コークス等）を、旋回シュートで円周方向に均一に装入して堆積させ、堆積完了後、下段ホッパーに排出する。
【０００８】
垂直型の原料装入装置においては、旋回シュートを用いて炉内に装入するので、並列型の原料装入装置に比べ、炉内の円周方向における偏析は少ないが、上段ホッパー内における小塊コークスの偏析は、偏析態様を変えて下段ホッパー内の堆積態様に引き継がれるので、結局、小塊コークスは、装入後期にホッパーから排出されて、高炉の中心部に偏析して堆積する。
【先行技術文献】
【特許文献】
【０００９】
【特許文献１】特開昭６２−２６００１０号公報
【特許文献２】特開平０６−１００９０８号公報
【特許文献３】特開平０８−２３９７０５号公報
【特許文献４】特開平０８−２９５９０７号公報
【特許文献５】特開平０９−１２５１１２号公報
【特許文献６】特開２０００−２８２１１０号公報
【特許文献７】特開２００５−２９０５１１号公報
【特許文献８】特開２００８−０２４９９７号公報
【特許文献９】特開平０５−３３９６１２号公報
【特許文献１０】特開２０００−３０３１１１号公報
【発明の概要】
【発明が解決しようとする課題】
【００１０】
前述したように、原料処理工程の上工程で、小塊コークスと鉄原料を均一に混合しても、搬送中及び／又は流動時に生じる小塊コークスの浮き上がり現象に起因し、小塊コークスは、垂直型の原料装入装置の上段ホッパー内において偏析して堆積する。その偏析は、前述したように、偏析態様を変えて下段ホッパー内の堆積態様に引き継がれて、結局、小塊コークスは、装入後期に、下段ホッパーから排出されて、高炉の中心部に偏析して堆積する。
【００１１】
そこで、本発明は、上下段ホッパー内での小塊コークスの偏析を解消することを試みるのではなく、小塊コークスが、「搬送中及び／又は流動中で生じる浮き上がり現象に起因して、必然的に、ホッパー内で偏析して堆積する」ことを利用して、小塊コークスを、炉内中間部から周辺部に装入して堆積させ、炉内の還元反応において、小塊コークスの機能を有効に活用することを課題とし、該課題を解決する原料装入方法を提供することを目的とする。
【課題を解決するための手段】
【００１２】
本発明者らは、上記課題を解決する手法について、鋭意検討した。その結果、本発明者らは、鉄原料と小塊コークスの混合原料（以下、単に「混合原料」ということがある。）を、上段ホッパーに、堆積面が、炉中心部で凹状（谷）となり、炉内周辺部で凸状（山）となるように堆積させると、混合原料を、下段ホッパーを経て高炉内に装入するとき、装入初期から装入中期に、即ち、混合原料の炉内堆積時に、小塊コークスを、炉内周辺部から中間部にわたる領域に、多量に装入できることを見いだした。
【００１３】
本発明は、上記知見に基づいてなされたもので、その要旨は以下のとおりである。
【００１４】
（１）炉頂に上下２段のホッパーを備える高炉の原料装入方法において、上段ホッパーに、鉄原料と小塊コークスの混合原料を装入する際、
（ｉ）装入完了時の原料堆積面が、ホッパー周辺部で凸状をなし、ホッパー中心部で凹状をなすように装入し、前記凸状をなす原料堆積面の頂部が、ホッパーの中心からの相対位置で、０．３〜１．０の範囲にあり、その後、
（ii）下段ホッパーを経て高炉内に装入する
ことを特徴とする高炉の原料装入方法。
【００１６】
（２）前記凸状をなす原料堆積面の頂部が、ホッパーの中心からの相対位置で、０．４〜０．７の範囲にあることを特徴とする上記（１）に記載の高炉の原料装入方法。
【発明の効果】
【００１７】
本発明によれば、小塊コークスを、高炉内の周辺部から中間部わたる領域に、多量に装入し、堆積させることができる。その結果、高炉操業において、炉内中間部から周辺部にわたる領域における通気性を、良好に維持することができる。
【図面の簡単な説明】
【００１８】
【図１】ベルレス式高炉の原料装入装置を示す図である。（ａ）は、ホッパーを上下２段に備える垂直型の原料装入装置を示し、（ｂ）は、ホッパーを左右対称に備える並列型の原料装入装置を示す。
【図２】垂直型の原料装入装置における原料の排出順序を示す図である。
【図３】従来の小塊コークスの偏析態様を示す図である。
【図４】本発明に従う小塊コークスの偏析態様を示す図である。
【図５】２０分の１試験で用いた垂直型の原料装入装置を示す図である。
【図６】２０分の１試験により、上段ホッパー内での原料堆積面の形状を測定した結果を示す図である。
【図７】鉄原料と小塊コークスの混合原料を、上段ホッパーに、旋回シュートの角度を１０〜２０°として装入した場合において、高炉装入時の小塊コークスの排出重量割合の経時変化を、２０分の１試験で測定した結果を示す図である。
【図８】鉄原料と小塊コークスの混合原料を、上段ホッパーに、旋回シュートの角度を２５〜４５°として装入した場合において、高炉装入時の小塊コークスの排出重量割合の経時変化を、２０分の１試験で測定した結果を示す図である。
【図９】小塊コークスの重量割合と融着帯での圧力損失の関係を示す図である。
【図１０】実機で、上段ホッパーの旋回シュートの角度を変えたときの、高炉装入時における小塊コークスの排出重量割合の経時変化を示す図である。
【発明を実施するための形態】
【００１９】
本発明は、炉頂に上下２段のホッパーを備える高炉の原料装入方法において、上段ホッパーに、鉄原料と小塊コークスの混合原料を装入する際、装入完了時の混合原料堆積面が、ホッパー周辺部で凸状をなし、ホッパー中心部で凹状をなすように装入することを基本思想とする。
【００２０】
上段ホッパーに、混合原料を装入して堆積させた後、混合原料を、下段ホッパーを経て、高炉内に装入するが、本発明においては、上段ホッパーにおける装入完了時の混合原料堆積面の形状、小塊コークスの偏析態様、及び、ホッパー内原料の排出順序との相乗作用で、混合原料を高炉へ装入する時、小塊コークスを、炉内中間部から周辺部にかけての領域に、多量に装入することができる。
【００２１】
以下、図面に基づいて、本発明について説明する。
【００２２】
まず、本発明が前提とする、上下２段にホッパーを備える高炉の装入方法について説明する。図１に、ベルレス式高炉の原料装入装置を示す。図１（ａ）に、上下２段にホッパーを備える垂直型の原料装入装置を示し、図１（ｂ）に、比較のため、左右対称にホッパーを備える並列型の原料装入装置を示す。
【００２３】
図１（ａ）及び（ｂ）に示す原料装入装置による原料装入は、通常、鉄原料とコークスを区分し、さらに、それぞれを、数回に分けて行う。小塊コークスは鉄原料に混合して装入する。
【００２４】
図１（ｂ）に示す並列型の原料装入装置において、コンベア１で搬送されてきた鉄原料又はコークス（以下「原料」ということがある。）は、分配シュート９で振り分けられ、並列ホッパー８に装入される。並列ホッパー８内の原料（鉄原料又はコークス）は、旋回シュート５で高炉６内に装入される。
【００２５】
図１（ａ）に示す垂直型の原料装入装置において、コンベア１で搬送されてきた原料は、旋回シュート４で上段ホッパー２に装入される。上段ホッパー２は、４つの排出口７を備えていて、原料は、装入・堆積の完了後、排出口７から下部ホッパーへ瞬時に装入し、全量堆積させる。
【００２６】
上段ホッパー２が空になると、次の原料を、上段ホッパー２に装入する。下段ホッパー３においては、ホッパー内部の雰囲気圧を、高炉の炉内圧まで高めておき、高炉内での原料堆積面が所定の高さ（ストックライン）に達したとき、新たな原料を、下段ホッパー３より、旋回シュート５で高炉５内へ装入する。
【００２７】
原料の高炉内への装入が完了したら、下段ホッパー３の雰囲気圧を大気圧まで下げ、次の原料を、下段ホッパー３へ装入する。
【００２８】
本発明者らは、浮き上がり現象が生じる小塊コークスを、高炉内の所要領域（中間部から周辺部）に装入するためには、（ｉ）混合原料のホッパー内での堆積態様、及び、（ii）ホッパー内に堆積する原料が排出し終わるまでの排出順序を把握する必要があると発想し、まず、ホッパーからの原料の排出態様について調査した。その結果を、図２に示す。
【００２９】
ホッパーからの原料の排出順序は、中心部の原料が、先行して流出するファンネルフローに従う傾向が強い。即ち、図２に示すように、上段ホッパー２及び下段ホッパー３内に堆積している原料は、排出口７の直上に存在する原料ｘが最初に排出され、次に、ホッパー２、３の上部壁面近傍に存在する原料ｙが排出され、最後に、ホッパーの下部壁面近傍に存在する原料ｚが排出される。
【００３０】
原料を高炉内へ装入する時には、旋回シュート５を旋回して、原料を、炉内周辺部から装入していくので、まず、下段ホッパー３の中心部の下部（排出口７の直上）に堆積している原料ｘが、炉内周辺部に装入され、次に、下段ホッパー３の中心部の上部（排出口７の上部）に堆積している原料ｙが、炉内中間部に装入され、最後に、下段ホッパー３の炉壁周辺部に堆積している原料ｚが、炉中心部に装入される。
【００３１】
小塊コークスは、前述したように、鉄原料に比べ、粒度が大きく、密度が小さいので、堆積した混合原料のなかで偏析し易い性状を備えていて、それに起因して、混合原料の堆積面が凹状の場合、凹部に多く偏析して堆積する。
【００３２】
通常、上段ホッパーへの原料装入時には、旋回シュートの傾動角を小さくして、原料を中心部近辺に装入するので、ホッパー内の原料堆積面は、ホッパー中心部で凸状となり、ホッパー周辺部で凹状となる。そして、上段ホッパーへ、混合原料を装入する場合、従来、少量ずつ、数回に分けて装入するので、浮き上がり現象に起因する小塊コークスの偏析が顕著となる。
【００３３】
このような従来の装入方法によれば、混合原料を、上段ホッパーへ装入し終わった時の堆積面は、図３に示すように、凸状となり、ホッパー中心部の上部とホッパー周辺部に小塊コークスＡが多く偏析する堆積態様となる。
【００３４】
上段ホッパー内に堆積する混合原料は、上段ホッパー下部に備える４つの排出口から、瞬時に、下段ホッパーへ排出される。排出が瞬時に完了するので、排出時の流動時に、浮き上がり現象は少ないが、上段ホッパー内での小塊コークスの偏析態様が、態様を多少変えて、下段ホッパー内での混合原料の堆積態様に引き継がれることになる。
【００３５】
即ち、図３に示すように、下段ホッパー３においても、ホッパー中心部の上部とホッパー周辺部に小塊コークスＡが多量に偏析する堆積態様となる。
【００３６】
高炉への混合原料の装入において、下段ホッパー３の中心部の上部と、下段ホッパー３の周辺部に存在する小塊コークスは、装入中期から後期にかけて排出される（図２中、原料ｙ及び原料ｚ、参照）ので、図３に示すように、高炉６内において、炉径方向の中間部から中心部に及ぶ領域に装入されることになる。
【００３７】
このような小塊コークスの堆積では、高炉操業において、小塊コークスの機能を充分に活用することはできない。
【００３８】
そこで、本発明では、図４に示すように、上段ホッパー２に混合原料を装入するとき、旋回シュート４の傾動角を大きくして外振りとし、凸状の堆積面を、ホッパー周辺部に形成し、凹状の堆積面を、ホッパー中心部に形成することとした。
【００３９】
このような混合原料の堆積面を、ホッパー内に形成することにより、小塊コークスＡを、ホッパー中心部に多量に偏析させて堆積することができる。そして、小塊コークスが偏析した混合原料を、下段ホッパーへ排出しても、同様に、ホッパー中心部と上部に、小塊コークスＡが多く偏析した堆積態様となる（図２中、原料ｘ及び原料ｙ、参照）。
【００４０】
そして、下段ホッパー３の中心部と上部に存在する原料は、図２に示す排出順序に従い（原料ｘ及び原料ｙ、参照）、装入初期から中期にかけて排出されるので、小塊コークスＡは、図４に示すように、高炉装入時、炉内周辺部から中間部にかけて多量に堆積することとなる。その結果、高炉操業において、小塊コークスの機能を充分に活用することができる。
【００４１】
本発明において、高炉装入時、装入初期から中期にかけて、即ち、炉内周辺部から中間部にかけて、小塊コークスを多量に装入し、小塊コークスの機能をより効果的に活用するためには、上段ホッパーの原料堆積面における凸の位置（装入位置）を、何処にするかが重要である。
【００４２】
そこで、本発明者らは、上記凸の適正位置範囲を、垂直型原料装入装置の２０分の１の縮尺模型を用いた試験（以下「２０分の１試験」ということがある。）を行って調査した。その結果について説明する。
【００４３】
図５に示す垂直型の原料装入装置において、旋回シュートの傾動角θを変えて、上段ホッパー内での原料堆積面Ｓの形状を測定した。その結果を、図６に示す。
【００４４】
図６から、(a)上段旋回シュートの角度が１０°（従来角度）の場合、堆積面は、ホッパー中心で凸状をなし、(b)上段旋回シュートの角度が２５°の場合、ホッパー中間部で凸状をなし、(c)上段旋回シュートの角度が４５°の場合、ホッパー周辺部で凸状をなしていることが解る。
【００４５】
そこで、図７に、鉄原料と小塊コークスの混合原料を、上段ホッパーに、旋回シュートの角度を１０〜２０°として装入した場合において、高炉装入時の小塊コークスの排出重量割合の経時変化を、２０分の１試験で測定した結果を示す。なお、小塊コークスの排出重量割合は、下段ホッパーの排出口と旋回シュートを繋ぐ垂直シュート（図５中、下段ホッパー３、旋回シュート５、及び、垂直シュート１０、参照）で、降下する混合原料をサンプリングし、その後、鉄原料と小塊コークスに仕分けして測定した。
【００４６】
図７から、上段旋回シュートの角度が１０〜２０°（従来角度）であると、高炉への原料装入時の装入後期において、小塊コークスが多量に排出されることが解る。
【００４７】
図８に、鉄原料と小塊コークスの混合原料を、上段ホッパーに、旋回シュートの角度を２５〜４５°として装入した場合において、高炉装入時の小塊コークスの排出重量割合の経時変化を、２０分の１試験で測定した結果を示す。
【００４８】
図８から、上段旋回シュートの角度が２５〜４５°であると、高炉への原料装入時の装入初期から中期において、小塊コークスが多量に排出されることが解る。
【００４９】
以上のことから、高炉への原料装入時、装入初期から中期において、小塊コークスを多量に、鉄原料とともに装入するためには、混合原料を、上段ホッパーに装入して堆積させる際、旋回シュートの角度を２０°超（従来角度を超える角度）に設定して装入し、堆積させることが必要であり、また、上記角度は、２５°以上が好ましいことが解る。
【００５０】
本発明者らは、図５に示す垂直型の原料装入装置を用いる２０分の１試験において、小塊コークスの混合割合を増加させた試験も行った。その結果、小塊コークスの増量分、偏析箇所において小塊コークスの重量が増加し、堆積面の形状制御による偏析態様の変化傾向は同じであることを確認した。
【００５１】
前述したように、上段旋回シュートの角度は２５°以上が好ましく、このことと、図６によれば、上段ホッパーで形成する堆積面に形成する凸状面の位置（装入位置）は、ホッパー中心からの相対位置で、０．３〜１．０とすることが好ましく、０．４〜０．７とすることがより好ましいことが解る。
【００５２】
なお、上段旋回シュートの角度の好ましい範囲は、原料条件及び設備条件により異なるので、本発明では、ホッパー内で形成される堆積面の形状を採用した。
【実施例】
【００５３】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５４】
（実施例）
まず、小塊コークスの効果を荷重軟化試験により検証した。その結果を、図９に示す。荷重軟化試験装置は、高炉内の融着帯（鉄原料が溶融する領域で、圧力損失が高く還元ガスの通気性を阻害する領域）を模擬し、融着帯での通気性を評価する装置である。
【００５５】
図９から、小塊コークスの重量割合（％）が増加すると、圧力損失値（ｍｍＡｑ）が低下する、即ち、通気性が向上することが解る。このことは、高炉操業において重要なことであり、高炉操業を安定的に継続するためには、小塊コークスを、通常、通気性が低下する炉内の中間部から周辺部の領域に装入する必要がある。
【００５６】
本発明者らは、実機で、上段ホッパーの旋回シュートの角度を変えたときの、高炉装入時における小塊コークスの排出重量割合の経時変化を測定した。その結果を、図１０に示す。上段旋回シュートの角度を、１０°、２０°、及び、３０°と変更し（図５、参照）、垂直シュートで降下する原料を、時系列で採取して、小塊コークスの重量割合を算出した。
【００５７】
図１０から、上段旋回シュートの角度が１０°（従来角度）の場合、高炉への装入後期で、小塊コークスの重量割合が増加していることが解る。この時の上段ホッパーの原料堆積面における凸の位置は、中心からの相対位置で、０．０〜０．１の範囲にあった。
【００５８】
上段旋回シュートの角度が２０°の場合は、上段旋回シュートの角度が１０°の場合に比較し、経時的変化が均一化しているが、高炉への装入中期から後期において、小塊コークスが多く装入されている。この時の上段ホッパーの原料堆積面における凸の頂部位置は、中心からの相対位置で、０．２〜０．４の範囲にあった。
【００５９】
上段旋回シュートの角度が３０°の場合は、高炉の装入初期で、小塊コークスの重量割合が増加した。この時の上段ホッパーの原料堆積面における凸の頂部位置は、中心からの相対位置で、０．５〜０．６の範囲にあった。
【００６０】
上述の通り、上段ホッパーの原料堆積面における凸の位置が、中心からの相対位置で、０．４以上の範囲にあれば、小塊コークスが、高炉への装入初期に、高炉内に装入されて、高炉内の周辺部から中間部わたる領域に堆積することが、実機試験の結果でも確認することができた。
【産業上の利用可能性】
【００６１】
前述したように、本発明によれば、小塊コークスを、高炉内の周辺部から中間部わたる領域に、多量に装入し、堆積させることができる。その結果、高炉操業において、炉内中間部から周辺部にわたる領域における通気性を、良好に維持することができる。よって、本発明は、鉄鋼産業において利用可能性が高いものである。
【符号の説明】
【００６２】
１    コンベア
２    上段ホッパー
３    下段ホッパー
４、５    旋回シュート
６    高炉
７    排出口
８    並列ホッパー
９    分配シュート
１０    垂直シュート
Ａ    小塊コークス
Ｓ    原料堆積面
ｘ、ｙ、ｚ    原料
【図１】
0005387278.tif 000002
【図２】
0005387278.tif 000003
【図３】
0005387278.tif 000004
【図４】
0005387278.tif 000005
【図５】
0005387278.tif 000006
【図６】
0005387278.tif 000007
【図７】
0005387278.tif 000008
【図８】
0005387278.tif 000009
【図９】
0005387278.tif 000010
【図１０】
0005387278.tif 000011